(57)【要約】【課題】プロトン伝導性とメタノール透過阻止性を良好にしながら、しかも電極との接合性が高く、燃料であるメタノール水溶液を流した場合でも電極から剥離しにくい電解質膜、並びにそれを用いた固体高分子型燃料電池を提供する。【解決手段】重量平均分子量５０万以上のポリオレフィンを含む第１ポリマーと、反応性の官能基を有する重量平均分子量２００万以上の第２ポリマーと、反応性の官能基を有する重量平均分子量２００万未満の第４ポリマーとを含有する樹脂組成物を架橋してなる多孔性基材の細孔内に、プロトン伝導性を有する第３ポリマーを充填してある電解質膜。【選択図】なし【特許請求の範囲】
【請求項１】
重量平均分子量５０万以上のポリオレフィンを含む第１ポリマーと、反応性の官能基を有する重量平均分子量２００万以上の第２ポリマーと、反応性の官能基を有する重量平均分子量２００万未満の第４ポリマーとを含有する樹脂組成物を架橋してなる多孔性基材の細孔内に、プロトン伝導性を有する第３ポリマーを充填してある電解質膜。
【請求項２】
前記第２ポリマーがポリノルボルネンゴムであり、前記第４ポリマーがエチレンとプロピレンとジエンモノマーとの三元共重合体である請求項１記載の電解質膜。
【請求項３】
前記第３ポリマーは、スルホン酸基を含む重合性モノマーが架橋剤により架橋されたものである請求項１又は２に記載の電解質膜。
【請求項４】
前記重合性モノマーがビニルスルホン酸である請求項３記載の電解質膜。
【請求項５】
請求項１〜４いずれかに記載の電解質膜を用いてなる固体高分子型燃料電池。
【発明の詳細な説明】
【技術分野】
【０００１】
本発明は、ポリオレフィン類などを含有する多孔性基材の細孔内に、プロトン伝導性ポリマーを充填してなる電解質膜、及びそれを用いた固体高分子型燃料電池に関する。
【背景技術】
【０００２】
固体高分子型燃料電池（ＰＥＦＣ、Ｐｏｌｙｍｅｒ  Ｅｌｅｃｔｒｏｌｙｔｅ  Ｆｕｅｌ  Ｃｅｌｌ）は、低温動作、高出力密度、発電反応で水しか生成されないという優れた特徴を有している。純水素によるＰＥＦＣは高い出力が得られるため、特に自動車用途に期待されており、水素ステーションなど水素エネルギー環境整備もすすめられつつある。また、メタノール燃料のＰＥＦＣは、ガソリンと同様に液体燃料として供給が可能なため、電気自動車用やポータブル機器用電力供給源として有望であると考えられている。
【０００３】
上記固体高分子型燃料電池は、純水素ガスを用いるタイプ以外に、改質器を用いてメタノールを水素主成分のガスに変換する改質型と、改質器を用いずにメタノールを直接使用する直接型（ＤＭＦＣ、Ｄｉｒｅｃｔ  Ｍａｔｈａｎｏｌ  Ｐｏｌｙｍｅｒ  Ｆｕｅｌ  Ｃｅｌｌ）の二つのタイプに区分される。改質型では、改質器が必要となるが、出力が大きく適用機器の範囲が広い。一方、直接型は、改質器が不要であるため、小型軽量化が可能である。
【０００４】
ＰＥＦＣの電解質膜としては、パーフルオロカーボンスルホン酸重合体からなる電解質膜が、その耐久性の高さから従来用いられてきた。しかし、燃料電池運転時の雰囲気である湿潤状態で電解質が膨潤し寸法安定性が損なわれ電解質と電極の界面が破壊される、水素やメタノールが膜を透過してしまうクロスオーバー現象により起電力が低下してしまう、という問題が指摘されている。また、パーフルオロカーボン膜は一般に非常に高価であるという問題点もある。
【０００５】
このため、固体高分子型燃料電池用隔膜として、芳香族炭化水素系の多孔膜を支持膜として、その空隙中にポリエーテル系の電解質を充填した電解質膜（例えば、特許文献１参照）や、ＰＴＦＥ膜を支持膜としてその空隙中にパーフルオロカーボンスルホン酸を充填した電解質膜（例えば、特許文献２参照）が開示されている。しかし、これらは未延伸の多孔膜を用いており、膜の突き刺し強度や弾性率が低く、また電解質の水やメタノールに対する膨潤の抑制が十分であるとはいえない。
【０００６】
機械強度の改善については、芳香族ポリアミドによる多孔膜を支持膜として、その空隙中にパーフルオロカーボンスルホン酸を充填した電解質膜が開示されている（例えば、特許文献３参照）。しかし、用いる電解質のプロトン伝導性が低いため、十分なプロトン伝導性が得られないと考えられ、結果として十分な燃料電池出力特性が得られていない。
【０００７】
また、ポリアラミドからなる支持膜に各種電解質を相互貫入させた電解質膜が知られている（例えば、特許文献４参照）。しかし、支持膜である多孔質膜がポリアラミドを用いたキャスト法で製膜されていることから、十分な強度としなやかさを両立させた電解質膜が得られるとは考えにくい。
【０００８】
また、重量平均分子量５０万以上の高分子量ポリオレフィン系多孔質膜の空孔中に、陽イオン交換樹脂を充填してなる陽イオン交換膜が開示されている（例えば、特許文献５参照）。しかし、イオン交換樹脂としてパーフルオロカーボンスルホン酸を用いているため、膨潤時の形状維持性やメタノール透過性に問題があると考えられる。
【０００９】
また、酸性電解質成分としてスルホン化ポリエテルエーテルケトン、塩基性電解質成分としてビニルイミダゾールを用いて、電解質膜を得ている例が知られている（例えば、特許文献６参照）。しかし、この場合の塩基性成分は、酸性基−塩基性基の会合による電解質成分の擬似架橋のために用いられており、また製膜を電解質成分のキャスト法により行っているため支持材を用いておらず、適切なハンドリングのための強度は得られない。
【００１０】
更に、パーフルオロカーボン膜以外の電解質膜は種々提案されているが、電極のバインダーとしてもパーフルオロカーボンスルホン酸は広く用いられており、電極を直接電解質膜に塗布することで膜−電極間の界面抵抗の増大を改善した例は開示されている（例えば、特許文献７参照）。しかし、炭化水素系電解質膜について、電極のバインダーを別に用いることなく、電極との接合性の低下と、それに伴う膜−電極接合体の膜−電極間の界面抵抗の増大を改善した電解質膜は得られていない。
【００１１】
以上のように、ＰＥＦＣの電解質膜として、１）水素およびメタノールなどの透過阻止性（水素やメタノールが電解質を透過しないこと）、２）耐久性や耐熱性、３）起動・終了によって膜への液湿潤・乾燥に伴う面積変化がないが又は少ないこと。４）プロトン伝導性、５）化学的耐性を満たし、さらに６）電極との接合性を向止させた電解質膜は得られていない。
【００１２】
【特許文献１】特開２００４−１４３３８８号公報
【特許文献２】特開平０６−０２９０３２号公報
【特許文献３】特開２０００−１４９９６５号公報
【特許文献４】特表２００３−５２８４２０号公報
【特許文献５】特開平１−２２９３２号公報
【特許文献６】特表２００３−５３５９４０号公報
【特許文献７】特開２００５−１１５９０号公報
【発明の開示】
【発明が解決しようとする課題】
【００１３】
そこで、本発明の目的は、プロトン伝導性とメタノール透過阻止性を良好にしながら、しかも電極との接合性が高く、燃料であるメタノール水溶液を流した場合でも電極から剥離しにくい電解質膜、並びにそれを用いた固体高分子型燃料電池を提供することにある。
【課題を解決するための手段】
【００１４】
本発明者らは、上記目的を達成すべく鋭意研究したところ、反応性の官能基を有する重量平均分子量２００万以上の第２ポリマーと、反応性の官能基を有する重量平均分子量２００万未満の第４ポリマーとを併用することにより、特に電極との接合性が向上することを見出し、本発明を完成するに至った。
【００１５】
即ち、本発明の電解質膜は、重量平均分子量５０万以上のポリオレフィンを含む第１ポリマーと、反応性の官能基を有する重量平均分子量２００万以上の第２ポリマーと、反応性の官能基を有する重量平均分子量２００万未満の第４ポリマーとを含有する樹脂組成物を架橋してなる多孔性基材の細孔内に、プロトン伝導性を有する第３ポリマーを充填してあることを特徴とする。本発明における各種物性値は、具体的には実施例に記載の測定方法で測定される値である。
【００１６】
本発明の電解質膜によると、ポリオレフィン系の多孔性基材を用い、その細孔内に、プロトン伝導性を有する第３ポリマーを充填してあるため、プロトン伝導性とメタノール透過阻止性が良好になる。しかも、重量平均分子量２００万未満の第４ポリマーを第２ポリマーと併用しているため、実施例の結果が示すように、電極と電解質膜との接合性が高くなる。
【００１７】
上記において、前記第２ポリマーがポリノルボルネンゴムであり、前記第４ポリマーがエチレンとプロピレンとジエンモノマーとの三元共重合体であることが好ましい。このようなポリマーの組合せであると、第４ポリマーが後述する第３モノマーの重合工程において第３ポリマーと結合してプロトン伝導性を得る場合が多く、さらにこの第４ポリマーが高温により流動して電極の表層の隙間に浸透し、アンカー効果により接着性が向上して、電極と電解質膜のプロトン伝導性成分を密着させることができると考えられる。プロトン伝導の部分が密着されることで、電極と電解質膜の間でプロトンが移動しやすくなり、界面抵抗が低減されると考えられる。
できる。
【００１８】
また、前記第３ポリマーは、スルホン酸基を含む重合性モノマーが架橋剤により架橋されたものであることが好ましい。第３ポリマーが架橋されていると、使用時の第３ポリマーの溶解や膨潤が抑制され、メタノール透過阻止性をより確実に高めることができる。
【００１９】
その際、前記重合性モノマーがビニルスルホン酸であることが好ましい。ビニルスルホン酸を構成成分とする場合、スルホン基が直鎖状に高密度に配列しやすく、プロトン伝導性を高められ、また、主鎖のパッキングが起こりやすく、より固い重合体となるため、分子鎖間の膨潤変化がより起きにくいものとなる。
【００２０】
一方、本発明の本発明の固体高分子型燃料電池は、上記いずれかに記載の電解質膜を用いてなるものである。このため、本発明の固体高分子型燃料電池は、電解質膜のプロトン伝導性とメタノール透過阻止性を良好にしながら、しかも電極と電解質膜との接合性が高く、燃料であるメタノール水溶液を流した場合でも電解質膜が電極から剥離しにくい固体高分子型燃料電池となる。
【発明を実施するための最良の形態】
【００２１】
以下、本発明の実施の形態について説明する。
【００２２】
本発明に用いる多孔性基材は、重量平均分子量５０万以上のポリオレフィンを含む第１ポリマーと、反応性の官能基を有する重量平均分子量２００万以上の第２ポリマーと、反応性の官能基を有する重量平均分子量２００万未満の第４ポリマーとを含有する樹脂組成物を架橋してなるものである。
【００２３】
これらのうち、第１のポリマーとして、ポリエチレン類が耐汚染性、耐腐食性、安価などの理由により好ましい。特に、高密度ポリエチレン、低密度ポリエチレン、超高分子量ポリエチレンなどが好ましい。高密度ポリエチレン又は超高分子量ポリエチレンは、得られる多孔性基材の強度の点からより好ましい。これらのなかでも、特に多孔質フィルムの強度を高くできる観点から、重量平均分子量５０万以上、特に重量平均分子量１００万以上の超高分子量ポリエチレンを用いることが好ましい。またカルボニル基や酸無水物基などがグラフト重合されたポリオレフイン類などを、一種以上混合して使用してもよい。これらのポリオレフィン系樹脂は、単独でまたは２種以上を混合して使用してもよい。
【００２４】
反応性の官能基を有する第２ポリマーや第４ポリマーとしては、例えば、二重結合を有するポリマーや酸無水物基などがグラフトされたポリマー、エポキシ基を有するポリマーなどが挙げられる。第２ポリマーと第４ポリマーの種類は、同一でも異なっていてもよい。
【００２５】
ポリマー内に二重結合を有する第２ポリマー等としては、例えば、ポリノルボルネンやエチレン−プロピレン−ターポリマー、ポリブタジエンのうち少なくとも１種の第２ポリマーとを有してなるのがよい。この第２ポリマーとして、ビシクロ［３．２．０］へプト−６−エン、ビシクロ「４．２．０］オクト−７−エン及びこれらの誘導体の開環重合物；ビシクロ［２．２．１］へプト−５−エン（本明細書において、「ノルボルネン」ともいう）、ビシクロ［２．２．１］へプト−５−エン−２，３−ジカルボキシメチルエステル等のノルボルネン誘導体；ビシクロ［２．２．２］オクト−２−エン及びこの誘導体の開環重合物；並びにジシクロペンタジエン、テトラシクロドデセン及びこれらの誘導体の開環重合物、エチレン−プロピレン−ターポリマー、ポリブタジエン、などを挙げることができる。
【００２６】
前記エチレン−プロピレン−ターポリマーはエチレンとプロピレンおよびジエンモノマーとの三元共重合体からなり、その主鎖にそのジエンモノマー単位に由来する脂肪族環と二重結合とを有する。また該重合体は、その二重結合の一部を水素添加してもよい。前記エチレンとプロピレンおよびジエンモノマーとの三元共重合体中、ジエンモノマーとしてはジシクロペンタジエン、エチリデンノルボルネン、ヘキサジエンなどがあげられる。これらの中では脂肪族環骨格が好ましく、なかでも架橋反応性の点からエチリデンノルボルネンがより好ましい。これらのジエンモノマーを用いてなる三元共重合体は単独でまたは２種以上を混合して用いた重合体であってもよい。
【００２７】
前記エチレン−プロピレン−ターポリマーはポリオレフィン樹脂組成物として、複雑な分子鎖のからみあい構造をもつことが三次元架橋構造に望ましく、分子量が一定以上の高分子量となるエチレン−プロピレン−ターポリマーが好ましい。
【００２８】
また、ポリブタジエンを用いる場合、該ポリブタジエンには、シス型１，４−ポリブタジエン、トランス型１，４−ポリブタジエン、１，２−ポリブタジエンなどを挙げることができる。シス型１，４−ポリブタジエン骨格を多くするポリブタジエンが、屈曲性構造を取りやすい点、二重結合の反応が進行しやすい点で、好ましい。特に、シス型１，４−ポリブタジエン骨格の割合が３０モル％以上有するポリブタジエンが好ましい。
【００２９】
グラフト化ポリマーとしては、例えば、グラフト重合されたポリオレフィン類−高密度ポリエチレン、低密度ポリエチレン、ポリプロピレン、ＥVＡ等があげられるが、相溶性などの点から無水マレイン酸グラフトポリエチレンはより好ましく用いることができる。これらポリオレフィン系グラフトポリマーは、第１ポリマーとして併用してもよい。
【００３０】
これらのうち、反応性の官能基を有する重量平均分子量２００万以上の第２ポリマーとしては、高分子量であり、空気中での熱処理による酸化で容易に架橋しうるポリノルボルネンゴムが好ましい。また、反応性の官能基を有する重量平均分子量２００万未満の第４ポリマーとしては、重量平均分子量が１００万以下であり膜−電極接合体作製時の接合温度程度で流動しやすく、第３モノマーの架橋・重合の際に共重合しうる二重結合を有しているエチレン−プロピレン−ターポリマーが好ましく用いられる。
【００３１】
第２ポリマー、第４ポリマーの量は、第１ポリマーと第２ポリマーと第４ポリマーを合わせたものを１００重量部とすると、第２ポリマーは１〜３０重量部、好ましくは１〜２０重量部、より好ましくは１〜１５重量部であるのがよい。第４ポリマーは３〜３０重量部、より好ましくは３〜２０重量部であるのがよい。
【００３２】
この第４ポリマーを添加した膜を用いた電解質膜が、電極−膜接合体を作製する際に、その接合性を向上させて、電極−膜接合体の界面抵抗を低減させる理由としては、次のように考えられる。すなわち、第４ポリマーが後述する第３モノマーの重合工程において第３ポリマーと結合しプロトン伝導性を得ること、さらに第３モノマーが付加された第４ポリマーが高温により流動して電極の表層の隙間に浸透、アンカー効果により接着性が向上して、電極と電解質膜のプロトン伝導性成分を密着させるためであると考えられる。プロトン伝導の部分が密着されることで、電極と電解質膜の間でプロトンが移動しやすくなり、界面抵抗が低減されると考えられる。
【００３３】
なお、前記多孔性基材の樹脂組成物中には、必要に応じて、酸化防止剤、紫外線吸収剤、染料、顔料、耐電防止剤、造核剤等の添加物を、本発明の目的を損なわない範囲で添加することができる。
【００３４】
次に、本発明に用いる多孔性基材の製造方法について説明する。本発明における多孔性基材の製造には、熱誘起または非溶媒誘起タイプの湿式成膜法、乾式成膜法など公知の方法を利用できる。たとえば、前記樹脂組成物を溶媒と混合し、混練、加熱溶解しながらシート状に成形した後、圧延し、一軸方向以上に延伸し、溶媒を抽出除去することにより製造することができる。
【００３５】
本発明に用いることのできる溶媒としては、ポリオレフィン樹脂の溶解が可能なものであれば、特に限定されないが、凝固点が−１０℃以下のものが好ましく用いられる。このような溶媒の好ましい具体例として、例えば、デカン、デカリン、流動パラフィン等の脂肪族または脂環式炭化水素、沸点がこれらに対応する鉱油留分などが挙げられる。
【００３６】
ポリオレフィンおよび溶媒の混合割合は、一概に決定できないが、樹脂濃度が５〜３０重量％が好ましい。樹脂濃度がこれ以上の場合には混練不足になりポリマー鎖の十分な絡み合いを得にくくなる。
【００３７】
このようにして得られた多孔性基材の空孔率は、１０〜７０％、好ましくは１５〜６０％であるのがよい。また、基材の厚さは１００μｍ以下、好ましくは１〜８０μｍ、より好ましくは５〜７０μｍであるのがよい。
【００３８】
なお、熱を用いて架橋処理を行う場合、一回で熱処理する一段式熱処理法、最初に低温で行いその後にさらに高温で行う多段熱処理法、又は昇温しながら行う昇温式熱処理法など、種々の方法を用いることができる。但し、基材に存在する充填ポリマーまたはモノマーの反応性など考慮して、本発明の基材膜および内部充填膜の諸特性を損なうことなく処理するのが望ましい。熱処理温度は、４０〜１４０℃、好ましくは９０〜１４０℃であるのがよい。処理時間は、０．５〜１４時間程度であるのがよい。これらは充填される第３ポリマーまたはモノマーの性質によって適宜反応温度・時間を変えることにより、より最適化できる。
【００３９】
本発明の電解質膜は、前記多孔性材料からなる基材の表面、特に細孔内表面に、プロトン伝導性を有する第３ポリマーを充填したものであるが、プロトン伝導性を有した重合性モノマーである第３モノマーをその細孔内に充填し、架橋反応または重合反応により共重合せしめて一体化してなることが好ましい。このとき、特に、第３モノマーと第４ポリマーとの共重合が生じて、第４ポリマーにプロトン伝導性が付与されることが好ましい。これによって、電極との接合性と共に、電極に対するプロトン伝導性を良好にすることができる（抵抗値の低下）。
【００４０】
この第３ポリマーとしては、プロトン伝導性を有した酸性官能基として、例えば−ＳＯ３Ｈ基由来の−ＳＯ３−など、プロトンを保持し且つ遊離しやすい酸性の官能基を有しており、且つビニル基などの重合性の官能基を有しているものが好ましい。つまり、重合後に酸性官能基を側鎖として有する化合物が好ましい。
【００４１】
第３モノマーとして使用可能なモノマーは、ビニルスルホン酸（ＶＳＡ）、アリルスルホン酸ナトリウム（ＳＡＳ）、メタクリルスルホン酸ナトリウム（ＳＭＳ）、ｐ−スチレンスルホン酸ナトリウム（ＳＳＳ）、アクリル酸（ＡＡ）などが挙げられる。しかしながら、本発明に使用可能なモノマーは、上記に限定されるものではなく、アリルアミン、アリルスルホン酸、アリルホスホン酸、メタリルスルホン酸、メタリルホスホン酸、ビニルホスホン酸、スチレンスルホン酸、スチレンホスホン酸、アクリルアミドのスルホン酸またはホスホン酸誘導体、メタクリル酸など、構造中にビニル基およびスルホン酸、ホスホン酸などの強酸基、カルボキシル基などの弱酸基であってもよい。特に好適にはビニルスルホン酸あるいは塩タイプであるビニルスルホン酸ナトリウムがよい。
【００４２】
モノマーとしてナトリウム塩などの塩のタイプを用いた場合、ポリマーとした後に、それらの塩をプロトン型などにするのがよい。また、用いるビニルスルホン酸は高純度であることが好ましく、架橋重合が促進され、繊密な重合体が得られやすい。このビニルスルホン酸の純度は９０％以上が好ましく、より好ましくは９５％以上である。
【００４３】
ビニルスルホン酸を用いた重合体が特に好ましい理由は必ずしも明らかではないが、スルホン基が直鎖状に高密度に配列しやすく、プロトン伝導性を高められること。主鎖のパッキングが起こりやすく、より固い重合体となるため、分子鎖間の膨潤変化が起きにくいことなどがあげられる。
【００４４】
上記のモノマーのみ用いて線状ポリマーを形成してもよいが、架橋構造を導入することで、燃料電池に用いられる際に浸透される水、メタノールなどに対して不溶性の架橋ポリマーとすることが望ましい。
【００４５】
ポリマーに架橋構造を導入する方法としては特に限定されないで、公知の方法を用いることができる。例えば２個以上の二重結合を有する重合性の架橋剤を用いて重合反応を行う方法、また重合時に水素の引き抜きによる自己架橋を行う方法などあるが、２個以上の二重結合を有する重合性の架橋剤を用いて重合反応を行う方がより容易で好ましい。
【００４６】
第３ポリマーを構成するモノマーを架橋反応せしめる架橋剤としては、例えばＮ，Ｎ−メチレンビス（メタ）アクリルアミド、トリメチロールプロパンジアリルエーテル、ペンタエリスリトールトリアリルエーテル、オリゴエチレンオキシドジアリルエーテル、ジビニルベンゼン、ビス（ビニルフェニル）メタン、トリアリルアミン、ビニルスルフオン、１，３，５−トリアクロイル−へキサヒドロ−ｓ−トリアジンなどがあげられる。これらの架橋剤は単独使用することも、必要に応じて２種類以上を併用することもできる。
【００４７】
上記架橋剤の使用量は、充填用モノマー溶液中の架橋剤濃度が４〜４０重量％が好ましく、４〜２５重量％がより好ましい。架橋剤量は少なすぎると未架橋のポリマーが溶出し易く、多すぎると架橋剤成分が相溶しにくく均一な架橋重合体が得られず、またプロトン伝導性成分の相対的な量が低下するため、プロトン伝導の効率が低下してしまう。
【００４８】
本発明においては、前述の第３モノマー及び架橋剤、重合開始剤などを混合・溶解して、電解質モノマー溶液とする。この際には、高濃度の電解質モノマー溶液とすることにより、これまで重合困難であった架橋重合が促進され、繊密な重合体が得られる。この第３モノマーを含有する電解質濃度中、第３モノマーの溶液中濃度は３０〜９５％が好ましく、５０〜９０重量％がより好ましい。ビニルスルホン酸の溶液中の濃度が低すぎると多孔膜への充填が不十分となり電解質膜の均一性やプロトン伝導性に劣る。また、溶液中濃度が高すぎると、充填用モノマー溶液の粘度が高すぎて、多孔性基材への浸透が困難になり、また気泡の生成などの問題があり、さらには得られる電解質膜の柔軟性が失われてしまう。
【００４９】
また、前述の電解質モノマー溶液については、水溶液とするのが望ましいが、使用する成分の溶解性によっては、一部あるいは全部に有機溶剤を用いて、重合後に除去してもよい。多孔性基材にこの電解質モノマー溶液を含浸する際には、多孔性基材と電解質モノマー溶液の親和性によっては、界面活性剤水溶液などにより多孔性基材を予め親水化しておくなど、基材の孔内に電解質モノマー溶液を十分に浸透せる必要がある。また、電解質モノマー溶液に界面活性剤を添加する、基材をモノマー溶液に含浸する際に減圧脱気あるいは超音波処理を行ってもよい。多孔性基材を電解質モノマー溶液に含浸する際には、基材を電解質モノマー溶液に浸漬する方法や、スプレーや塗工機を用いて塗布する方法など、公知の方法を適宜選択する。
【００５０】
重合開始剤としては、水溶性のアゾ系開始剤、過酸化物系開始剤等のラジカル重合開始剤が好ましく、具体的には２，２’−アゾビス（２−メチルプロピオンアミジン）ジヒドロクロライド、２，２’−アゾビス［２−［Ｎ−（２−カルボキシエチル）アミノ］プロパン］ｎ−ハイドレートなどが挙げられる。
【００５１】
本発明においては、多孔性基材にモノマー溶液を含浸後、重合処理を行う際には、熱、紫外線、可視光線及び電子線よりなる群から選ばれる、公知の方法を１種以上用いることができる。その際には、モノマー溶液の溶剤が揮発しないよう、またラジカル重合を阻害する酸素が系内に入らないように、ガラス板やポリイミド、ポリエステル、ＰＥＴ、ＰＴＦＥなどのフィルムにモノマー溶液が含浸された基材を挟み込み、より好ましくは窒素雰囲気下で、上述の重合処理を行う。重合処理条件については、モノマーや架橋剤、開始剤などに応じて適宜選択する。第１、第２、第３ポリマーは、その一部又はその全てが架橋されている方が、耐熱性、膜強度の面で好ましい。なお、架橋は、熱、紫外線、可視光線及び電子線よりなる群から選ばれる、公知の方法を１種以上用いることができる。
【００５２】
こうして多孔性基材に電解質を充填、重合した際に、元の多孔性基材の重量に対して、充填、重合後の重量の増加率が６０％以上、より好ましくは８０％以上であるのがよい。この重量増加率は多孔性基材の細孔内への電解質の充填の度合いを示すものであり、これが低すぎると、電解質に含まれるイオン交換基の密度が低くなってしまい、十分なプロトン伝導性が得られない。
【００５３】
本発明の電解質膜は、固体高分子燃料電池、すなわち、直接型メタノール固体高分子燃料電池又は改質型メタノール固体高分子燃料電池を含むメタノール燃料電池や水素ガスを用いた純水素ガス型燃料電池に用いるのが好ましい。
【００５４】
ここで、固体高分子燃料電池の構成を、簡単に説明する。固体高分子燃料電池は、カソード極、アノード極、及び該両極に挟まれた電解質膜を有してなる。燃料電池は、改質器をアノード電極側に有して、改質型メタノール燃料電池としてもよい。
【００５５】
カソード極は、従来より公知の構成とすることができ、例えば電解質側から順に触媒層及び該触媒層を支持する支持体層を有してなることができる。また、アノード電極も、従来より公知の構成とすることができ、例えば電解質側から順に触媒層及び該触媒層を支持する支持体層を有してなることができる。
【実施例】
【００５６】
以下に実施例および比較例をあげて本発明を説明するが、本発明はこれら実施例により何ら限定されるものではない。なお、実施例における試験方法は次の通りである。
【００５７】
（重量平均分子量）
ゲルパーミエーションクロマトグラフィ（ＧＰＣ）装置を用いて、カラム温度１４０℃、溶離液ｏ−ジクロロベンゼンの条件で分子量分布を測定した。
【００５８】
（フィルム厚）
１／１００００  直読ダイヤル式膜厚測定器により測定した。
【００５９】
（空孔率）
１／１００００  直読ダイヤル式膜厚測定器により測定した厚みを用い、フィルムの単位面積Ｓ（ｃｍ２）あたりの重さW（ｇ）、平均厚みｔ（μｍ）、密度ｄ（ｇ／ｃｍ３）から下式Ａにより算出した値を使用した。
空孔率（％）＝（１−（１０４×Ｗ／Ｓ／ｔ／ｄ））×１００    式Ａ
【００６０】
（重量増加率）
充填時の重量増加率αは、電解質を充填する前の多孔性基材の乾燥重量をｍａ、充填重合後の乾燥重量をｍｂとしたとき、次式Ｂにより算出した。
α＝（ｍｂ−ｍａ）／ｍａ×１００    式Ｂ
【００６１】
（プロトン伝導率測定）
膜を水（温度：２５℃）中で膨潤させ、その後２枚の白金箔電極で膜を挟んでプロトン伝導性測定用試料を作製し、ヒューレット・パッカード社製ＨＰ４１９２Ａによりインピーダンス測定を行った。測定周波数範囲は１０ｋＨｚ〜１ＭＨｚとした。得られたインピーダンスの実数部分を横軸に、虚数部分を縦軸にしてプロットし、極小値の実数部分の値を膜抵抗Ｒ（Ω）とした。膨潤させたときの膜の厚みをｔ（μｍ）とすると、プロトン伝導率σ（Ｓ／ｃｍ）は式Ｃから求めることができる。
σ＝１０−４×ｔ／Ｒ    式Ｃ
【００６２】
（メタノール透過性評価試験）
２５℃におけるメタノール透過性能をチャンバー拡散セルを用いた拡散実験により求めた。供給液は水１４０ｇと、水２００ｇを、膜を挟み込んだL字型セル（透過膜面積８．０４Ｅ−４ｍ２）両端それぞれに入れ、膜面をなじませ、撹拌しながら２５℃に安定させた。ついで６０ｇのメタノールを水１４０ｇを入れたセルに素早く加え、投入時間を０として一定時間ごとにサンプルをサンプリングした（１ｍｌサンプリングして、１ｍl水を加えて希釈による濃度補正を後で行った）。サンプリングした溶液をＹａｎａｃｏ製ガスクロマトグラフィにて評価して各メタノール濃度を求めた。単位膜面積、単位時間あたりのメタノール重量濃度変化をメタノール透過流速として算出した。
【００６３】
（ＭＥＡ作製）
酸素極用に白金担持カーボン（田中貴金属工業（株）製：ＴＥＣ１０Ｅ５０Ｅ）および燃料極用に白金ルテニウム合金担持カーボン（田中貴金属工業（株）製：ＴＥＣ６１Ｅ５４）をそれぞれ用い、これらの触媒粉末に高分子電解質溶液（デュポン社製：ナフィオン ５％溶液）とポリテトラフルオロエチレンディスパージョンを配合し、水を適宜加えて撹拝して反応層用塗料を得た。これをスクリーン印刷でカーボンペーパー（東レ（株）製：ＴＧＰ−Ｈ−０６０）の片面に印刷し乾燥して電極とした。その際酸素極側は白金量が １ｍｇ／ｃｍ２、燃料極側は白金とルテニウムの総量が３ｍｇ／ｃｍ２とした。これらを電解質膜の中央部に塗料面を内側にして重ね合せ、１３５℃、０．２５ＭＰａで５分間加熱プレスし燃料電池用膜−電極接合体（MＥＡ）を作成した。
【００６４】
（メタノールを燃料として用いた燃料電池試験）
実施例および比較例で作成したMＥＡを直接メタノール形燃料電池単セルに組み込んだ際の運転条件については、燃料を５ｍｏｌ％メタノール水溶液、酸化剤を空気とした。セル温度は７０℃とした。電子負荷器により０．１Ａ／ｃｍ２の電流密度で運転を行い電圧および出力特性を測定した。
【００６５】
（膜−電極接合体剥離性試験）
膜−電極接合体を、３０％メタノール水溶液に浸漬し、２時間後に取り出した。その際に、膜と電極の接合・剥離の状態を、次の３段階で評価した。○：膜と電極が接合状態を保っている、△：容易に剥離する、×：完全に剥離する。
【００６６】
［実施例１］
ノルボルネンの開環重合体の粉末（ノーソレックスＮＢ、重量平均分子量２００万以上）２０重量％、ＥＰＤＭゴム（住友化学製ＥＰＤＭ５５３、重量平均分子量約１００万）１０重量％、重量平均分子量１５０万の超高分子量ポリエチレン７０重量％からなる重合体組成物１５重量部と流動パラフィン８５重量部とをスラリー状に均一に混合し、１６０℃の温度で小型ニーダーを用い約６０分溶解混練りした。その後これらの混練物を０℃に冷却されたロールまたは金属板に挟み込みシート状に急冷した。これらの急冷シート状樹脂を、１１５℃の温度でシート厚が０．５ｍｍになるまでヒートプレスし、１１５℃の温度で同時に縦横４．５×４．５倍に二軸延伸し、へプタンを使用して脱溶媒処理を行った。その後、得られた微多孔フィルムを空気中にて８５℃で６時間熱処理し、ついで１１６℃で２時間熱処理して、本発明による多孔性基材Ａ−１を得た。
【００６７】
多孔性基材Ａ−１の重量を秤量後、０．５ｗｔ％ドデシルベンゼンスルホン酸ナトリウム水溶液に含浸し、超音波処理及び減圧脱気処理を行い、基材膜の親水化を行った。０．５ｗｔ％ドデシルベンゼンスルホン酸ナトリウム水溶液を２０℃以下に保ちながら、ビニルスルホン酸（以下、「VＳＡ」と略記する、純度９８％）７０．０ｗｔ％、架橋剤：Ｎ，Ｎ’−メチレン−ビスアクリルアミド（以下「ＭＢＡ」と略記する）１０ｗｔ％になるようにそれぞれを混合した後、VＳＡ、ＶＰ及びＭＢＡの合計量１００ｍｏｌ％に対して、水溶性アゾ系開始剤V−５０（和光純薬工業製）が１ｍｏｌ％になるよう添加して、充填用電解質モノマー溶液を調製した。このモノマー溶液を２０℃以下に保ちながら減圧操作を行い、脱気処理をした。この液に膜基材Ａ−１を浸漬し、さらに減圧操作により脱気処理を行って、７分間可視光を照射した後、８０℃のオーブン中で１時間加熱して、電解質モノマーの重合を行った。この膜基材のモノマー溶液への浸漬、減圧操作による脱気、加熱による重合処理を２回繰の返し行った。
【００６８】
その後、得られた電解質膜を１Ｎ塩酸水溶液に浸漬し、超音波２分間かけてイオン交換を行った。最後に超純水を用いて、余分の塩酸を除去し、５０℃×５時間真空乾燥した後、プロトン交換膜Ｂ―１を得た。この膜の重量増加率を算出し、プロトン伝導度、メタノール透過速度、膜−電極接合体剥離性を評価した。
【００６９】
［実施例２］
ノルボルネンの開環重合体の粉末（ノーソレックスＮＢ、重量平均分子量２００万以上）１０重量％、ＥＰＤＭゴム（住友化学製、ＥＰＤＭ５５３、重量平均分子量約１００万）２０重量％、重量平均分子量１５０万の超高分子量ポリエチレン７０重量％からなる重合体組成物１５重量部と流動パラフィン８５重量部を用いてスラリーを得たこと、得られた微多孔フィルムを空気中にて８５℃で６時間熱処理し、ついで１１８℃で２時間熱処理したこと以外は、実施例１と同様にして作製し、本発明による多孔性基材Ａ−２を得た。  この多孔性基材Ａ−２の重量を秤量後、実施例１と同様にして電解質モノマー溶液の充填・重合を行い、プロトン交換膜Ｂ−２を得た。この膜の重量増加率を算出し、プロトン伝導度、メタノール透過速度、膜−電極接合体剥離性を評価した。
【００７０】
［比較例１］
ノルボルネンの開環重合体の粉末（ノーソレックスＮＢ、重量平均分子量２００万以上）２０重量％、重量平均分子量１５０万の超高分子量ポリエチレン７０重量％からなる重合体組成物１５重量部と流動パラフィン８５重量部を用いてスラリーを得たこと、得られた微多孔フィルムを空気中にて８５℃で６時間熱処理し、ついで１２４℃で２時間熱処理したこと以外は、実施例１と同様にして作製し、本発明による多孔性基材Ｃ−１を得た。この多孔性基材Ｃ−１の重量を秤量後、実施例１と同様にして電解質モノマー溶液の充填・重合を行い、プロトン交換膜Ｄ−１を得た。この膜の重量増加率を算出し、プロトン伝導度、メタノール透過速度、膜−電極接合体剥離性を評価した。
【００７１】
以上で得られた結果を表１に示す。
【００７２】
【表１】
2007080558.tif 000002
【００７３】
表１に示されるように、実施例１〜２の電解質膜は、比較例と同等の高い電解質膜特性を有しており、且つ電極との接合性に優れている炭化水素系電解質膜である。このため、この電解質膜を有する燃料電池、特に固体高分子型燃料電池を作製した際、高い出力特性を有する、優れた燃料電池を安価に提供することができる。